(57)【要約】【課題】特異な造影形状を呈することで、体内に残留した場合に発見しやすいＸ線造影性複合糸及びＸ線造影性繊維構造体を提供する。【解決手段】Ｘ線不透過剤を含有する熱可塑性樹脂にて形成されたＸ線造影性繊維Ａと、Ｘ線不透過剤を含有しない非造影性繊維Ｂとを含む複合糸である。Ｘ線造影性繊維Ａの造影形状が、複合糸の糸長方向に沿って曲折部を有するものである。Ｘ線造影性繊維構造体は、この複合糸を含むものである。【選択図】図１
2008110195.tif 000002
【特許請求の範囲】
【請求項１】
Ｘ線不透過剤を含有する熱可塑性樹脂にて形成されたＸ線造影性繊維と、Ｘ線不透過剤を含有しない非造影性繊維とを含む複合糸であり、Ｘ線造影性繊維の造影形状が複合糸の糸長方向に沿って曲折部を有するものであることを特徴とするＸ線造影性複合糸。
【請求項２】
Ｘ線造影性繊維と非造影性繊維とが組紐形態で複合されていることを特徴とする請求項１記載のＸ線造影性複合糸。
【請求項３】
Ｘ線造影性繊維と非造影性繊維とが撚糸形態で複合されていることを特徴とする請求項１記載のＸ線造影性複合糸。
【請求項４】
非造影性繊維の周囲に単数または複数のＸ線造影性繊維が配された形態で複合されていることを特徴とする請求項１記載のＸ線造影性複合糸。
【請求項５】
非造影性繊維は、繊維表面の少なくとも一部が、Ｘ線造影性繊維を構成する熱可塑性樹脂よりも融点の低い低融点熱可塑性樹脂にて形成されていることを特徴とする請求項１から４までのいずれか１項記載のＸ線造影性複合糸。
【請求項６】
非造影性繊維は、芯鞘型複合繊維であって、低融点熱可塑性樹脂が鞘部に配されるとともに、低融点熱可塑性樹脂よりも融点の高い高融点熱可塑性樹脂が芯部に配された構成であることを特徴とする請求項５記載のＸ線造影性複合糸。
【請求項７】
請求項１から６までのいずれか１項記載のＸ線造影性複合糸を含むことを特徴とするＸ線造影性繊維構造体。
【発明の詳細な説明】
【技術分野】
【０００１】
本発明はＸ線造影性複合糸及びＸ線造影性繊維構造体に関する。
【背景技術】
【０００２】
従来、外科手術等の手術を行う場合に、患者からの出血や体液などを拭き取ったり吸収したりするために、多数枚のガーゼが使用されている。手術終了後は、すべてのガーゼを患者の体内から取り出す必要がある。しかし、手術中に使用されたガーゼは血液によって赤く染まり、患者の切開部において患者の臓器との区別が困難となることがあり、ガーゼを患者の体内に残してしまうことがある。ガーゼが体内に残存しつづけると、患者は、身体に痛みを感じるだけでなく、発熱したりするおそれがある。また、ガーゼが臓器に癒着して他の病気を引き起こす可能性がある。
【０００３】
このような事故を防止するために、手術後、使用したガーゼの枚数を確認する方法が採られている。しかし、血液の付着したガーゼの枚数を確認するのは容易ではなく、確認に時間がかかるうえ、数え間違いなども起こる可能性があり、この方法だけでは不十分である。
【０００４】
これらの問題を解決するものとして、特許文献１及び特許文献２では、Ｘ線造影性を有する繊維を含有した手術用ガーゼが提案されている。このガーゼを用いれば、体内に放置されたガーゼをＸ線写真撮影によって発見することができ、手術に使用した全てのガーゼを除去することができる。
【０００５】
しかしながら、これらの特許文献にて提案されているＸ線造影性繊維は、繊維方向に均一な造影性を示すため、レントゲン等を撮影した場合に、一本の線状に造影するだけであり、このため体内の残留位置によっては発見しにくい場合がある。
【特許文献１】特開昭６２−８２９５６号公報
【特許文献２】特開２００６−３４５０７号公報
【発明の開示】
【発明が解決しようとする課題】
【０００６】
本発明は、上記のような問題点を解決し、特異な造影形状を呈することで、体内に残留した場合に発見しやすいＸ線造影性複合糸及びＸ線造影性繊維構造体を提供することを技術的な課題とする。
【課題を解決するための手段】
【０００７】
本発明者らは、上記の課題を解決するために検討した結果、本発明に到達した。
すなわち本発明は、下記を要旨とするものである。
【０００８】
（１）Ｘ線不透過剤を含有する熱可塑性樹脂にて形成されたＸ線造影性繊維と、Ｘ線不透過剤を含有しない非造影性繊維とを含む複合糸であり、Ｘ線造影性繊維の造影形状が複合糸の糸長方向に沿って曲折部を有するものであることを特徴とするＸ線造影性複合糸。
【０００９】
（２）Ｘ線造影性繊維と非造影性繊維とが組紐形態で複合されていることを特徴とする（１）のＸ線造影性複合糸。
【００１０】
（３）Ｘ線造影性繊維と非造影性繊維とが撚糸形態で複合されていることを特徴とする（１）のＸ線造影性複合糸。
【００１１】
（４）非造影性繊維の周囲に単数または複数のＸ線造影性繊維が配された形態で複合されていることを特徴とする（１）のＸ線造影性複合糸。
【００１２】
（５）非造影性繊維は、繊維表面の少なくとも一部が、Ｘ線造影性繊維を構成する熱可塑性樹脂よりも融点の低い低融点熱可塑性樹脂にて形成されていることを特徴とする（１）から（４）までのいずれかのＸ線造影性複合糸。
【００１３】
（６）非造影性繊維は、芯鞘型複合繊維であって、低融点熱可塑性樹脂が鞘部に配されるとともに、低融点熱可塑性樹脂よりも融点の高い高融点熱可塑性樹脂が芯部に配された構成であることを特徴とする（５）のＸ線造影性複合糸。
【００１４】
（７）上記（１）から（６）までのいずれかのＸ線造影性複合糸を含むことを特徴とするＸ線造影性繊維構造体。
【発明の効果】
【００１５】
本発明のＸ線造影性複合糸は、Ｘ線造影性繊維と非造影性繊維とを含んでおり、Ｘ線造影性繊維の造影形状が複合糸の糸長方向に沿って曲折部を有するものであるため、レントゲン等を撮影した場合に直線でない特異な形状で造影する。このため、Ｘ線造影性複合糸が体内に残存していることや、Ｘ線造影性複合糸を用いた織編物や不織布ガーゼ等の繊維構造体が体内に残存していることを、容易に確認することができる。
【発明を実施するための最良の形態】
【００１６】
以下、本発明について詳細に説明する。
まず、Ｘ線造影性繊維について説明する。Ｘ線造影性繊維は、Ｘ線不透過剤を含有する熱可塑性樹脂にて形成されたものである。この熱可塑性樹脂としては、合成繊維を得ることができるものであれば用いることができ、例えば、ポリアミド、ポリエステル、ポリオレフィン等が挙げられる。中でも、ポリアミドが好ましく、ポリアミドとしては、ナイロン６、ナイロン６６、ナイロン６９、ナイロン４６、ナイロン６１０、ナイロン１２、ポリメタキシレンアジパミド等が挙げられる。これらの成分からなる共重合体や混合物等であってもよい。さらに、ポリアミドの中でもナイロン６やナイロン１２が特に好ましい。
【００１７】
熱可塑性樹脂としてポリアミドが好ましい理由は、ポリアミド繊維は、ポリマー特性に起因するソフト感やしっとり感等に優れた風合を有しているので、手術用ガーゼ等の患部に触れるようなメディカル用途に好適なためである。さらにポリアミドの中でもナイロン６やナイロン１２は、上記特性に加え、Ｘ線不透過剤を高濃度に含有させても、溶融紡糸、延伸が可能で繊維化することが可能であることから、特に好ましいものである。
【００１８】
熱可塑性樹脂としてポリエステルを用いる場合は、ポリエチレンテレフタレート、ポリトリメチレンテレフタレート、ポリブチレンテレフタレート等を用いることができる。またポリオレフィンを用いる場合は、ポリプロピレンやポリエチレン等を用いることができる。これらの成分についても、共重合体や混合物等であってもよい。
【００１９】
熱可塑性樹脂中に含有させるＸ線不透過剤としては、硫酸バリウム、次硝酸ビスマス、酸化タングステン、酸化トリウム、酸化セシウム等があり、中でも硫酸バリウムが好ましい。硫酸バリウムは、Ｘ線不透過性に優れ、かつ耐熱性、結晶安定性が高い。さらに、一次粒径が小さく二次凝集しにくい粒子を容易に生産可能なことから、硫酸バリウムを上記のような熱可塑性樹脂中に練り込んで溶融紡糸すると、濾過圧の上昇や糸切れ等がなく、操業性よく繊維を得ることができる。
【００２０】
Ｘ線造影性繊維は、Ｘ線不透過剤を含有する熱可塑性樹脂からなる繊維であるが、造影性能を向上させるには、Ｘ線不透過剤を含有する樹脂部分が多くなるようにすることが好ましい。このためには、Ｘ線不透過剤を含有する熱可塑性樹脂のみからなる単一成分型の糸とすることが好ましい。たとえば、芯部にのみＸ線不透過剤を含有する芯鞘型の複合糸であると、芯部しか造影性がないため、単一成分型の糸と同一繊度であると造影性に劣るものとなりやすい。
【００２１】
そして、単一成分型の糸とする際には、Ｘ線不透過剤が熱可塑性樹脂中に略均一に分散されていることが好ましい。そのためには、溶融紡糸時にＸ線不透過剤と熱可塑性樹脂とをエクストルーダー等を用いて直接混練することが好ましい。さらに、Ｘ線不透過剤を高濃度に含有したマスターチップをいったん作製してから、Ｘ線不透過剤を含有しない樹脂チップと混練すると、より均一な混練ができるため、特に好ましい。
【００２２】
次に、非造影性繊維について説明する。非造影性繊維は、Ｘ線不透過剤を含有しないものであり、天然繊維、合成繊維のいずれでもよいが、中でも熱可塑性樹脂にて形成される合成繊維が好ましい。その熱可塑性樹脂は、溶融紡糸できるものであれば特に限定されるものではなく、Ｘ線造影性繊維と同様な熱可塑性樹脂を用いることができる。なお、天然繊維としては、綿、溶剤紡糸セルロース繊維、ビスコースレーヨン、銅アンモニアレーヨン（キュプラレーヨン）などを用いることができる。
【００２３】
非造影性繊維は、一種類の熱可塑性樹脂からなる単一成分繊維であってもよいし、二種類以上の熱可塑性樹脂からなる複合繊維であってもよい。複合繊維としては、芯鞘型、海島型、サイドバイサイド型などの繊維が挙げられる。
【００２４】
非造影性繊維は、複合繊維であって、その繊維表面の少なくとも一部が、Ｘ線造影性繊維を構成する熱可塑性樹脂よりも融点の低い低融点熱可塑性樹脂で形成されたものであることで、熱処理等によって低融点熱可塑性樹脂が溶融して接着成分となり、Ｘ線造影性複合糸を一体化させたり、他の繊維構造体に含有させた際にその繊維集合体を構成する他の繊維と接着させたりすることができる。
【００２５】
中でも、低融点熱可塑性樹脂を鞘部に用い、低融点熱可塑性樹脂よりも融点の高い高融点熱可塑性樹脂を芯部に用いた芯鞘型の複合繊維とすることが好ましい。芯鞘型複合繊維とすることで、鞘部の低融点熱可塑性樹脂を溶融させてＸ線造影性繊維や後述の繊維構造体を構成する他の繊維と接着させた場合でも、芯部の高融点熱可塑性樹脂によって繊維の強度を保持することができるため、強度の高いＸ線造影性複合糸や繊維構造体を得ることができる。このためには、鞘部を構成する樹脂の融点が、芯部を構成する樹脂の融点やＸ線造影性繊維を構成する樹脂の融点よりも２０℃以上低いことが好ましい。特にＸ線造影性繊維を構成する樹脂との融点差が２０℃未満であると、低融点熱可塑性樹脂を溶融させる際の熱処理によってＸ線造影性繊維が溶融することがあり、それによりＸ線造影性繊維が変形して、Ｘ線造影性が悪くなりやすい。また、低融点熱可塑性樹脂の融点は、１００℃以上であることが好ましい。その融点が１００℃未満であると、Ｘ線造影性複合糸や、これを用いた織編物や不織布等の繊維構造体を加熱滅菌する際に溶融する可能性がある。
【００２６】
非造影性繊維における低融点熱可塑性樹脂以外の熱可塑性樹脂、たとえば上記の芯鞘構造の芯部を構成する高融点熱可塑性樹脂は、Ｘ線造影性繊維を構成するものと同じ熱可塑性樹脂を用いることが好ましい。
【００２７】
非造影性繊維を構成する低融点熱可塑性樹脂としては、特に限定されるものではないが、低融点のポリオレフィン、ポリアミド、ポリエステル等を用いることができる。
【００２８】
低融点のポリオレフィンとしては、ポリエチレン、ポリプロピレンなどが挙げられるが、特にメタロセン触媒を用いて重合した低密度ポリエチレンが、分子量分布が狭く、熱分解等に強いため好適である。
【００２９】
低融点のポリアミドとしては、ナイロン６、ナイロン１２、ナイロン６６、ナイロン６１０などのうち、任意の成分の組み合わせからなる２元共重合体及び３元共重合体が挙げられる。
【００３０】
低融点のポリエステルとしては、２塩基酸もしくはその誘導体の１種または２種以上とグリコール類の１種または２種以上とを共重合して得られるポリエステル共重合体が挙げられる。この場合に用いることのできる２塩基酸としては、テレフタル酸、イソフタル酸、フタル酸、ｐ−オキシ安息香酸、５−ナトリウムスルホイソフタル酸、ナフタレンジカルボン酸等の芳香族２塩基酸；蓚酸、アジピン酸、セバシン酸、アゼライン酸、ドデカンジカルボン酸等の脂肪族２塩基酸；１，２−シクロブタンカルボン酸等の脂環族２塩基酸等が挙げられる。グリコール類としては、エチレングリコール、ジエチレングリコール、トリエチレングリコール、プロパンジオール、ブタンジオール、ペンタンジオール、ヘキサンジオール、ネオペンタンジオール、ｐ−キシレングリコール等や、ポリエチレングリコール、ポリテトラメチレングリコール等のポリアルキレングリコール類が挙げられる。
【００３１】
低融点のポリエステルとして、芳香族ポリエステルと脂肪族ラクトンとを共重合した共重合ポリエステルを用いるのも好ましい。芳香族ポリエステルとしては、エチレンテレフタレート単位及び／又はブチレンテレフタレート単位の重合体、あるいはこれにさらにイソフタル酸、２，６−ナフタレンジカルボン酸、アジピン酸、セバシン酸、エチレングリコール、１，６−ヘキサンジオール等を共重合したものが挙げられる。脂肪族ラクトンとしては、炭素数４〜１１のラクトンを単独で用いてもよいし、２種以上を混合して用いてもよい。特に好適なラクトンとしては、ε−カプロラクトンやδ−バレロラクトンが挙げられる。
【００３２】
そして、非造影性繊維の低融点熱可塑性樹脂は、Ｘ線造影性繊維と接着させて用いる場合は、Ｘ線造影性繊維を構成する熱可塑性樹脂との接着性のよいものが好ましい。したがって、非造影性繊維の低融点熱可塑性樹脂とＸ線造影性繊維を構成する熱可塑性樹脂とは、同種のものを用いることが好ましい。また、非造影性繊維の低融点熱可塑性樹脂は、後述の繊維構造体を構成する繊維と接着させて用いる場合は、その繊維との接着性のよいものが好ましい。
【００３３】
非造影性繊維の全体に対する低融点熱可塑性樹脂が占める割合（質量％）は１０質量％以上であることが好ましく、より好ましくは２０質量％以上である。１０質量％未満であると、接着成分が少なくなるため、Ｘ線造影性複合糸を一体化させることが困難となったり、繊維構造体を構成する繊維との接着性が不十分となったりする。
【００３４】
Ｘ線造影性繊維や非造影性繊維を構成する熱可塑性樹脂は、その繊維性能を損なわない範囲であれば、ブロッキング防止剤、無機充填剤、補強剤、酸化防止剤、可塑剤、難燃剤、艶消剤などの各種添加剤を含有していてもよい。
【００３５】
次に、本発明のＸ線造影性複合糸の複合形態について説明する。本発明のＸ線造影性複合糸は、Ｘ線造影性繊維と非造影性繊維とを含むものであり、Ｘ線造影性繊維の造影形状が複合糸の糸長方向に沿って曲折部を有するものであることが必要である。このような形態とすることで、複合糸の軸心の方向すなわち糸長方向と垂直な方向にＸ線を照射したときに、直線状でない特異な形状で造影される。
【００３６】
このようなＸ線造影性複合糸の曲折部を有する複合形態としては、図１（ａ）に示すようなＸ線造影性繊維Ａと非造影繊維Ｂとを組物組織に製紐したものすなわち組紐形態としたもの、図２（ａ）に示すようなＸ線造影性繊維Ａと非造影繊維Ｂとを撚糸形態で複合化したもの、あるいは個々に下撚りをかけたものを更に上撚りしたものが好ましい。これにより、図１（ｂ）に示すような８の字形状の造影形状や図２（ｂ）に示すような波形形状の造影形状を有するものとなる。さらに、非造影繊維Ｂの周囲に単数または複数のＸ線造影性繊維Ａが配された形態で複合されているものであって、図３（ａ）に示すように非造影繊維Ｂの周囲に単数のＸ線造影性繊維Ａをカバリングした形態のものなどが好ましい。これにより図３（ｂ）に示すようならせん形状の造影形状を有するものとなる。なお、図１に示す組物組織としては、平打組物、丸打組物、角打組物などが挙げられる。
【００３７】
本発明のＸ線造影性複合糸において、Ｘ線造影性繊維と非造影性繊維との複合比率（Ｘ線造影性繊維／非造影性繊維）は、１０／９０〜９０／１０（質量％）であることが好ましい。Ｘ線造影性繊維の比率が１０質量％未満であると、Ｘ線造影性が低下するため好ましくない。一方、Ｘ線造影性繊維の比率が９０質量％を超えると、非造影性繊維の比率が低くなりすぎるため、繊維軸と垂直方向にＸ線を照射した場合に特異な形状で造影されにくくなり好ましくない。
【００３８】
Ｘ線造影性繊維と非造影性繊維は、いずれもモノフィラメントであってもマルチフィラメントであってもよく、単糸繊度は用途に応じて適宜選択すればよいが、Ｘ線造影性繊維の総繊度は５００〜２００００ｄｔｅＸ（マルチフィラメントの場合は単糸繊度が２０〜４００ｄｔｅＸ）であることが好ましい。さらに、Ｘ線造影性複合糸中に含まれるＸ線造影性繊維の総繊度は、鮮明な造影形状を得るために１０００ｄｔｅＸ以上とすることが好ましい。また非造影性繊維の総繊度は５０〜１００００ｄｔｅＸ（マルチフィラメントの場合は単糸繊度が１〜１００ｄｔｅＸ）であることが好ましい。
【００３９】
本発明のＸ線造影性複合糸は、非造影性繊維が複合繊維であってその繊維表面の少なくとも一部が低融点熱可塑性樹脂で形成されている場合は、この低融点熱可塑性樹脂を溶融させてＸ線造影性繊維と接着させたものであってもよいし、低融点熱可塑性樹脂が溶融されていない状態のものであってもよい。溶融されていない場合は、Ｘ線造影性複合糸を繊維構造体の一部に用い、この繊維構造体を加工する際の熱処理により低融点熱可塑性樹脂を溶融してもよい。
【００４０】
非造影性繊維の低融点熱可塑性樹脂を溶融させる方法としては、Ｘ線造影性複合糸とした後に、加熱ローラ、テンターマシン、スリット型ヒータなどの一般的な熱処理装置を用いて熱処理する方法を挙げることができる。中でも、繊維断面形状を保つためにはスリット型ヒータなどの非接触式乾熱処理装置を通過させる方法が好ましい。
【００４１】
本発明のＸ線造影性複合糸は、低融点熱可塑性樹脂を溶融させることによって、非造影性繊維をＸ線造影性繊維と一体化させることもできる。このため、これを用いた繊維構造体としては、布帛以外にも、臓器を固定するスポンジの固定用紐部、カテーテルワイヤー、手術用縫合糸等を挙げることができる。
【００４２】
次に、本発明のＸ線造影性複合糸の製造方法について一例を用いて説明する。
まず、Ｘ線造影性繊維は、Ｘ線不透過剤を含むマスターチップと熱可塑性樹脂とをエクストルーダーで混練・溶融し、紡糸口金より押し出して溶融紡糸を行う。紡出されたフィラメントを、冷却風により冷却固化し、実質的に延伸することなく未延伸マルチフィラメント糸として一旦巻き取る。次に、巻き戻した未延伸マルチフィラメント糸に熱延伸を施し、弛緩熱処理を行い、巻き取る。
【００４３】
非造影性繊維は、通常の溶融紡糸装置を用いて溶融紡糸を行い、冷却した後、延伸、弛緩熱処理を行うことによって、得ることができる。
【００４４】
Ｘ線造影性複合糸を上述の組物組織、撚糸形態、カバリング形態とするには、Ｘ線造影性繊維と非造影性繊維とを用いて、製紐機、撚糸機、カバリング加工機等の一般的な加工装置によって加工する。たとえば、Ｘ線造影性繊維と非造影性繊維とをそれぞれ複数本用いて、製紐することにより、図１に示すような組紐状のＸ線造影性複合糸とすることができる。
【００４５】
次に、本発明のＸ線造影性繊維構造体について説明する。
本発明のＸ線造影性繊維構造体は、上述のＸ線造影性複合糸を含有した繊維構造体であって、具体的には、織編物、不織布等の布帛や、繊維積層体や、ファイバーボール等の形態のものが挙げられる。中でも、織編物や不織布等の布帛とすることが好ましい。
【００４６】
また、本発明のＸ線造影性繊維構造体においては、Ｘ線造影性複合糸は、繊維構造体を構成する他の繊維と物理的に交絡していることが好ましい。あるいは、Ｘ線造影性複合糸における非造影性繊維の繊維表面の少なくとも一部を構成する低融点熱可塑性樹脂が、繊維構造体を構成する他の繊維と溶融接着していることが好ましい。
【００４７】
Ｘ線造影性複合糸をＸ線造影性繊維構造体を構成する他の繊維と溶融接着させる態様としては、Ｘ線造影性複合糸を繊維構造体中に含有させた後、後述するような熱処理によって非造影性繊維の低融点熱可塑性樹脂を他の繊維と溶融接着させたものであってもよいし、熱処理によってあらかじめ非造影性繊維とＸ線造影性繊維とを溶融接着した状態のＸ線造影性複合糸を用いて、後述するような熱処理により低融点熱可塑性樹脂を再度溶融させたものであってもよい。
【００４８】
繊維構造体を構成するＸ線造影性複合糸における非造影性繊維の低融点熱可塑性樹脂を溶融させる熱処理の方法としては、スリット型ヒータなどの非接触乾熱処理装置に繊維構造体を通過させる方法や、エンボスローラ等の熱ローラにより繊維構造体に熱圧接処理を行う方法などが挙げられる。中でも、造影性や柔軟性の観点から、非接触乾熱処理装置を使用することが好ましい。
【００４９】
本発明の繊維構造体を構成する他の繊維としては、非熱可塑性繊維が好ましい。これは、熱可塑性繊維は、一般に吸水性に乏しく、血液や体液を拭き取ったり、吸収させたりするのに適していないためである。非熱可塑性繊維としては、比較的吸水性の良い、綿などの天然繊維が好ましいほかに、溶剤紡糸セルロース繊維、ビスコースレーヨン、銅アンモニアレーヨン（キュプラレーヨン）などの再生繊維が好ましい。
【００５０】
中でも、溶剤紡糸セルロース繊維は、高結晶性で高配向性であり、湿潤時における初期ヤング率、強度が高いため、好適である。溶剤紡糸セルロース繊維とは、セルロースを化学的に変化させずに特殊な有機溶媒に溶解させた原液あるいはこの原液を乾燥させたチップを紡糸して得られるものであり、例えば、レンチング社から「レンチング・リヨセル」なる商品名で販売されている。また、繊維構造体がガーゼである場合は、このガーゼを構成する非熱可塑性繊維は、一種類の繊維で構成されていてもよいし、本発明の目的が損なわれない範囲で二種類以上の繊維が混合されていてもよい。
【００５１】
本発明の繊維構造体を織編物にて構成する場合は、製織編時にＸ線造影性複合糸を他の繊維とともに用いて織編物の組織の一部としたり、Ｘ線造影性複合糸を他の繊維からなる織編物に後から混入させたりすることが好ましい。
【００５２】
繊維構造体を不織布にて構成する場合は、ウエブを作成する段階で本発明のＸ線造影糸と他の繊維とからなるウエブを作成し、水流交絡処理等により不織布（スパンレース不織布）としたり、他の繊維からなるウエブを作成した後、本発明のＸ線造影糸を配列させて、水流交絡処理等により不織布としたりすることが好ましい。
【００５３】
Ｘ線造影性複合糸における非造影性繊維の繊維表面の少なくとも一部が低融点熱可塑性樹脂にて構成されている場合は、たとえば、他の繊維で構成された２層のウエブの間にＸ線造影性複合糸を配列させてから水流交絡処理を行ってスパンレース不織布とし、その後に低融点熱可塑性樹脂を溶融させる熱処理を行うことが好ましい。あるいは、これに代えて、単層のウエブに水流交絡処理を行って不織布とした後、得られた不織布の片表面にＸ線造影性複合糸を配列させてから熱処理を行ってもよい。
【００５４】
繊維構造体が不織布である場合に、この繊維構造体を構成する他の繊維としての非熱可塑性繊維の単糸繊度は０．８〜３．５ｄｔｅＸであることが好ましく、より好ましくは１．０〜３．０ｄｔｅＸである。０．８ｄｔｅＸ未満であると、不織布を製造する際のカード工程での通過性が悪くなりやすい。一方、３．５ｄｔｅＸを超えると、繊維同士の交絡が弱くなり、交絡点での交絡度合いが低下しやすい。
【００５５】
不織布を構成する他の繊維の繊維長は、２０〜８５ｍｍであることが好ましい。繊維長がこの範囲を外れると不織布を製造する際のカード工程での通過性が悪くなる。
【００５６】
不織布の目付けは、２５〜１５０ｇ／ｍ２が好ましい。２５ｇ／ｍ２未満であると、血液等の吸収量が十分でなくなる。一方、１５０ｇ／ｍ２を超えると、吸収量は増えるが、手術時の取り扱いが困難となりやすい。
【００５７】
本発明の繊維構造体は、上記したような繊維構造体の種類や用途に応じて、本発明のＸ線造影性複合糸の種類や含有割合を適宜選択したものであればよい。
【実施例】
【００５８】
次に、本発明を実施例によって具体的に説明する。なお、以下の実施例、比較例における各特性値の測定、評価は次のとおりに行った。
【００５９】
（１）相対粘度
ナイロン６：９６％硫酸を溶媒とし、濃度１ｇ／デシリットル、温度２５℃の条件で常法によって測定した。
【００６０】
ナイロン１２：メタクレゾールを溶媒とし、濃度０．５ｇ／デシリットル、温度２５℃の条件で常法によって測定した。
ポリエステル：フェノールとテトラクロロエタンとの等質量混合溶液を溶媒とし、濃度０．５ｇ／デシリットル、温度２０℃の条件で常法により測定した。
【００６１】
（２）Ｘ線造影性複合糸の強度
ＪＩＳ  Ｌ１０１３に従い、島津製作所社製オートグラフＡＧ−Ｉ型を用いて、試料長２５ｃｍ、引張速度２５ｃｍ／分で測定した。
【００６２】
（３）造影形状（曲折部の有無）、造影性
管電圧８０ｋＶ、管電流４００ｍＡのＸ線発生装置（陽極：タングステン）にて、Ｘ線照射距離を１ｍとし、照射時間を０．０６３秒とした撮影条件にて得られたＸ線造影性複合糸のＸ線写真を用いて、目視によりその造影形状と曲折部の有無を確認した。また目視により、Ｘ線造影性複合糸の見え具合を、以下の３段階で評価した。
〔曲折部の有無〕
◎：曲折部が鮮明に見える。
【００６３】
○：曲折部が見える。
×：曲折部が見えない。
〔造影性〕
◎：非常に鮮明に見える。
【００６４】
○：鮮明に見える。
×：鮮明に見えない。
【００６５】
〔Ｘ線造影性繊維の製造〕
（１）Ａ−１
相対粘度１．９０のナイロン１２（ＰＡ１２）のチップ（ダイセルデグサ社製、ＶＥＳＴＡＭＩＤＬ１９４０、融点１７８℃）に糸中の硫酸バリウム（ＢａＳＯ４）の含有量が８０質量％となるように調整したマスターチップをエクストルーダー型溶融押出機に供給し、紡糸温度２５０℃で溶融し、孔径０．５ｍｍの紡糸孔を２８個有する紡糸口金より吐出させ、得られた未延伸糸を捲取速度４００ｍ／分で巻き取った。
【００６６】
次いで、このようにして巻き取った未延伸糸を巻き戻し、図４に示した工程図に従い、延伸、弛緩熱処理を行った。すなわち、図４に示すように、まず、未延伸糸１を、案内ローラ２を通して、引張ローラ５にて下向きに引き取った。そして、案内ローラ２の下方に設けられた箱型ヒータ４によって熱処理を行った。このとき、箱型ヒータ４の温度（熱処理温度）を１５０℃とした。延伸は、案内ローラ２と引張ローラ５との間で施し、延伸倍率１．２倍とした。続いて、サドル型ヒータ８と加熱ローラ９とを有する熱処理装置６を用いて弛緩熱処理を行った。この弛緩熱処理に際しては、熱処理温度を１５０℃とした。そして、熱処理装置６を通過した糸を巻き取って、９５０ｄｔｅＸ／７ｆのＸ線造影性繊維Ａ−１を得た。
【００６７】
（２）Ａ−２
Ｘ線造影性繊維中の硫酸バリウムの含有量を６０質量％とした。それ以外はＡ−１の場合と同様にして、紡糸、延伸、弛緩熱処理を行うことで、総繊度９５０ｄｔｅＸ／７ｆのＸ線造影性繊維Ａ−２を得た。
【００６８】
（３）Ａ−３
相対粘度２．４０、融点２１５℃のナイロン６（ＰＡ６）チップに糸中の硫酸バリウムの含有量が６５質量％となるように調整したマスターチップをエクストルーダー型溶融押出機に供給し、紡糸温度２５５℃で溶融し、孔径０．５０ｍｍの紡糸孔を２８個有する紡糸口金より吐出させて、得られた未延伸糸を捲取速度４００ｍ／分で巻き取った。
【００６９】
次いで、このようにして巻き取った未延伸糸をＡ−１の場合と同様の熱延伸、弛緩熱処理機に供給し、熱延伸温度を１３０℃に変更した以外はＡー１の場合と同様にして延伸、熱処理を行い、９５０ｄｔｅＸ／７ｆのＸ線造影性繊維Ａ−３を得た。
【００７０】
（４）Ａ−４
Ｘ線不透過剤を次硝酸ビスマスに変更し、糸中のＸ線不透過剤の含有量を４０質量％とした。それ以外はＡ−１の場合と同様にして紡糸、延伸、弛緩熱処理を行い、総繊度９５０ｄｔｅＸ／７ｆのＸ線造影性繊維Ａ−４を得た。
【００７１】
（５）Ａ−５
ＪＩＳ  Ｋ７２１０に規定されるメルトフローレート値が７ｇ／１０分であるポリプロピレン（ＰＰ）のチップ（三井化学社製、Ｊ１０７Ｇ、融点１６８℃）に糸中の硫酸バリウム含有量が６０質量％となるように調整したマスターチップをエクストルーダー型溶融押出機に供給し、紡糸温度２３０℃で溶融し、孔径０．５０ｍｍの紡糸孔を２８個有する紡糸口金より吐出させて、得られた未延伸糸を捲取速度４００ｍ／分で巻き取った。
【００７２】
次いで、このようにして巻き取った未延伸糸をＡ−１の場合と同様の熱延伸、弛緩熱処理機に供給し、熱延伸温度を１２０℃、弛緩熱処理温度を１４０℃に変更した以外はＡ−１の場合と同様にして延伸、熱処理を行い、９５０ｄｔｅＸ／７ｆのＸ線造影性繊維Ａ−５を得た。
【００７３】
得られたＸ線造影性繊維Ａ−１〜Ａ−５の特性を表１に示す。
【００７４】
【表１】
2008110195.tif 000003
【００７５】
〔非造影性繊維の製造〕
（１）Ｂ−１
ナイロン６：ナイロン６６：ナイロン１２の組成質量比が４２：１８：４０である共重合ナイロン（アルケマ社製、融点１１８℃）チップをエクストルーダー型溶融紡糸機に供給し孔径０．３５ｍｍの紡糸孔を１２個有する紡糸口金を通して紡糸温度１８５℃で紡出した。そして、紡出された糸条を一旦巻き取ることなく、第１、第２ローラ速度を５６０ｍ／分として引き取り、捲取速度を１４００ｍ／分として巻き取ることで、１１０ｄｔｅＸ／１２ｆの繊維Ｂ−１を得た。
【００７６】
（２）Ｂ−２
Ａ−１で用いたのと同じナイロン１２を芯成分とし、Ｂ−１で用いたのと同じ共重合ナイロンを鞘成分として、複合比率（芯／鞘、質量比）９０／１０、紡糸温度２５０℃で、孔径０．３５ｍｍの紡糸孔を１２個有する芯鞘型複合紡糸口金より吐出させた。そして、Ｂ−１の場合と同じ装置を用いて、第１ローラ速度を３０００ｍ／分、第２ローラ速度を３２００ｍ／分、最終捲取速度を３５００ｍ／分として巻き取ることで、９０ｄｔｅＸ／２４ｆの繊維Ｂ−２を得た。
【００７７】
（３）Ｂ−３、Ｂ−４
複合比率、繊度、フィラメント数を表２に示したように変更した。それ以外はＢ−２の場合と同様の条件で紡糸、延伸を行って、繊維Ｂ−３及びＢ−４を得た。
【００７８】
（４）Ｂ−５
相対粘度０．７０、融点２６０℃のポリエチレンテレフタレートを芯成分とし、イソフタル酸（ＩＰ）を３３．０モル％共重合した相対粘度０．６８のポリエチレンテレフタレート（融点１３５℃）を鞘成分として、複合比率（芯／鞘、質量比）５０／５０、紡糸温度２８０℃で、孔径０．２ｍｍの紡糸孔を２４個有する芯鞘型複合紡糸口金より吐出させた。そして、紡出された糸条を一旦巻き取ることなく、第１ゴデットローラ速度を３０００ｍ／分（ローラ温度９０℃）、第２ゴデットローラ速度を４５００ｍ／分（ローラ温度１１０℃）として、捲取速度４５００ｍ／分で巻き取ることで８４ｄｔｅＸ／２４ｆの繊維Ｂ−５を得た。
【００７９】
（５）Ｂ−６
Ｂ−５で用いたのと同じポリエチレンテレフタレートを芯成分とした。また、ポリエチレンテレフタレートのグリコール成分中、５０モル％を１，４−ブタンジオールとし、アルキレンテレフタレート単位とε−カプロラクトンの総モル数に対してε−カプロラクトンを１２モル％共重合した共重合ポリエステル（相対粘度０．７２、融点１６１℃）を鞘成分とした。そして、複合比率と紡糸温度をＢ−５の場合と同じにし、Ｂ−５で用いたのと同じ芯鞘型複合紡糸口金より吐出させ、捲取速度４０００ｍ／分とした以外はＢ−５と同様にして８４ｄｔｅＸ／２４ｆの繊維Ｂ−６を得た。
【００８０】
（６）Ｂ−７
Ｂ−５で用いたのと同じポリエチレンテレフタレートを芯成分とした。また、メタロセン系重合触媒を用いて重合されたメルトフローレート２０ｇ／１０分のポリエチレン（融点１０２℃）を鞘成分とした。そして、複合比率と紡糸温度をＢ−５の場合と同じにし、Ｂ−５と同様にして紡糸、巻取りを行い、８４ｄｔｅＸ／２４ｆの繊維Ｂ−７を得た。
【００８１】
（７）Ｂ−８
Ａ−１で用いたのと同じナイロン１２を用い、紡糸温度２５０℃で、孔径０．３５ｍｍの紡糸孔を１２個有する紡糸口金より吐出させた。そして、吐出させた糸条をＢ−１の場合と同じ条件で巻き取って、１１０ｄｔｅＸ／２４ｆの繊維Ｂ−８を得た。
【００８２】
（８）Ｂ−９
Ｂ−５で用いたのと同じポリエチレンテレフタレートを用い、紡糸温度２８０℃で、孔径０．２ｍｍの紡糸孔を３６個有する紡糸口金より吐出させた。そして、紡出された糸条を一旦巻き取ることなく、第１ゴデットローラ速度を３０００ｍ／分（ローラ温度９５℃）、第２ゴデットローラ速度を４５００ｍ／分（ローラ温度１３０℃）として、捲取速度４５００ｍ／分で巻き取って、８４ｄｔｅＸ／２４ｆの繊維Ｂ−９を得た。
【００８３】
得られた繊維Ｂ−１〜Ｂ−９の特性を表２に示す。
【００８４】
【表２】
2008110195.tif 000004
【００８５】
実施例１
Ｘ線造影性繊維Ａ−１（９５０ｄｔｅＸ／７ｆ）を６本、非造影性繊維Ｂ−３（１６０ｄｔｅＸ／３６ｆ）を６本引き揃え合糸したものを２本用いて８打ちにて製紐した。得られた組紐に１３０℃に調温したスリット型ヒータを適用し、ヒータ通過時間が４分間となるような速度で連続的に非接触加熱処理を行い、Ｘ線造影性複合糸を得た。得られたＸ線造影性複合糸は、繊維Ｂ−３の繊維表面が溶融固化して一体化されており、図１に示すような８の字状の造影形状を呈した。
【００８６】
実施例２〜４
Ｘ線造影性繊維（Ａ−２〜Ａ−４）と、加熱処理時の温度及び時間とを、表３に示すように変更した。それ以外は実施例１と同様にして、Ｘ線造影性複合糸を得た。得られたＸ線造影性複合糸は、繊維Ｂ−３の繊維表面が溶融固化して一体化されており、図１に示すような８の字状の造影形状を呈した。
【００８７】
実施例５
Ｘ線造影性繊維Ａ−５を４本、非造影性繊維Ｂ−７を１０本引き揃え合糸したものを４本用いて、実施例１と同様に製紐した。得られた組紐に１２０℃に調温したスリット型ヒータを適用し、ヒータ通過時間が４分間となるような速度で連続的に非接触加熱処理を行い、Ｘ線造影性複合糸を得た。得られたＸ線造影性複合糸は、図１に示すような８の字状の造影形状を呈した。
【００８８】
実施例６
Ｘ線造影性繊維Ａ−１を１本と、非造影性繊維Ｂ−２を７本とを引き揃え合糸し、５０Ｔ／Ｍで下撚りを行った。この下撚糸４本について１５Ｔ／Ｍの上撚を行い、１３０℃に調温したスリット型ヒータを用い、ヒータ通過時間が４分間となるような速度で連続的に非接触加熱処理を行い、Ｘ線造影性複合糸を得た。得られたＸ線造影性複合糸は繊維Ｂ−２の繊維表面が溶融固化して一体化されており、図２に示すような波形の造影形状を呈した。
【００８９】
実施例７
Ｘ線造影性繊維Ａ−１を５本、非造影性繊維Ｂ−４を１０本引き揃え合糸したもの３本を用いて８打ちにて製紐した。得られた組紐に１３０℃に調温したスリット型ヒータを適用し、ヒータ通過時間が５分間となるような速度で連続的に非接触加熱処理を行い、Ｘ線造影性複合糸を得た。得られたＸ線造影性複合糸は、繊維Ｂ−４の繊維表面が溶融固化して一体化されており、図１に示すような８の字状の造影形状を呈した。
【００９０】
実施例８
Ｘ線造影性繊維Ａ−１を６本、非造影性繊維Ｂ−５を１０本引き揃え合糸したもの２本を用いて８打ちにて製紐した。得られた組紐に１５０℃に調温したスリット型ヒータを適用し、ヒータ通過時間が３分間となるような速度で連続的に非接触加熱処理を行い、Ｘ線造影性複合糸を得た。得られたＸ線造影性複合糸は、繊維Ｂ−５の繊維表面が溶融固化して一体化されており、図１に示すような８の字状の造影形状を呈した。
【００９１】
実施例９
Ｘ線造影性繊維Ａ−１を１本と、非造影性繊維Ｂ−７を３本とを引き揃え合糸し、５０Ｔ／Ｍで下撚りを行った。この下撚糸４本について１５Ｔ／Ｍの上撚を行い、１８０℃に調温したスリット型ヒータを適用し、ヒータ通過時間が５分間となるような速度で連続的に非接触加熱処理を行い、Ｘ線造影性複合糸を得た。得られたＸ線造影性複合糸は繊維Ｂ−７の繊維表面が溶融固化して一体化されており、図２に示すような波形の造影形状を呈した。
【００９２】
実施例１０
Ｘ線造影性繊維Ａ−１を１本と、非造影性繊維Ｂ−３を７本とを引き揃え合糸し、５０Ｔ／Ｍで下撚りを行った。この下撚糸４本について１５Ｔ／Ｍの上撚を行い、１３０℃に調温したスリット型ヒータを適用し、ヒータ通過時間が４分間となるような速度で連続的に非接触加熱処理を行い、Ｘ線造影性複合糸を得た。得られたＸ線造影性複合糸は繊維Ｂ−３の繊維表面が溶融固化して一体化されており、図２に示すような波形の造影形状を呈した。
【００９３】
実施例１１
Ｘ線造影性繊維Ａ−１を４本と、非造影性繊維Ｂ−３を１本とを引き揃え合糸し、５０Ｔ／Ｍで撚りを加え、得られた撚糸に１３０℃に調温したスリット型ヒータを適用し、ヒータ通過時間が４分間となるような速度で連続的に非接触加熱処理を行い、Ｘ線造影性複合糸を得た。得られたＸ線造影性複合糸は繊維Ｂ−３の繊維表面が溶融固化して一体化されており、図２に示すような波形の造影形状を呈した。
【００９４】
実施例１２
Ｘ線造影性繊維Ａ−１を１本と、非造影性繊維Ｂ−８を７本とを引き揃え合糸し、５０Ｔ／Ｍで下撚りを行った。この下撚糸４本について１５Ｔ／Ｍの上撚を行って、Ｘ線造影性複合糸を得た。
【００９５】
実施例１３
Ｘ線造影性繊維Ａ−１を４本と、非造影性繊維Ｂ−９を２本とを用いて、６打ちにて製紐し、Ｘ線造影性複合糸を得た。
【００９６】
実施例１４
Ｘ線造影性繊維Ａ−１を２本、繊維Ｂ−９を１０本引き揃え合糸したもの６本を用いて８打ちにて製紐し、Ｘ線造影性複合糸を得た。得られたＸ線造影性複合糸は、図１に示すような８の字状の造影形状を呈した。
【００９７】
実施例１５
Ｘ線造影性繊維Ａ−１を２本、繊維Ｂ−１を８本引き揃え合糸したもの６本を用いて８打ちにて製紐し、Ｘ線造影性複合糸を得た。得られたＸ線造影性複合糸は、図１に示すような８の字状の造影形状を呈した。
【００９８】
実施例１６
Ｘ線造影性繊維Ａ−１を２本、繊維Ｂ−２を１０本引き揃え合糸したもの６本を用いて８打ちにて製紐し、次に１３０℃で４分間の加熱処理を行った。得られたＸ線造影性複合糸は、繊維Ｂ−２の繊維表面が溶融固化して一体化されており、図１に示すような８の字状の造影形状を呈した。
【００９９】
実施例１７
Ｘ線造影性繊維Ａ−１を１本、繊維Ｂ−１を５本引き揃え合糸したもの１本とを用いて、５０Ｔ／Ｍで下撚りを行った。この下撚糸２本について１５Ｔ／Ｍの上撚を行い、１３０℃で４分間の加熱処理を行ってＸ線造影性複合糸を得た。得られたＸ線造影性複合糸は繊維Ｂ−１の繊維表面が溶融固化して一体化されており、図２に示すような波形の造影形状を呈した。
【０１００】
実施例１８
Ｘ線造影性繊維Ａ−１を被覆糸として、カバリング撚糸機を用いて、繊維Ｂ−２を２０本を引き揃え合糸した芯糸の周囲に撚数５００Ｔ／ＭでＳ撚りで旋回させた。その後、１３０℃で４分間の加熱処理を行って、Ｘ線造影性複合糸を得た。得られたＸ線造影性複合糸は、繊維Ｂ−２の繊維表面が溶融固化して一体化されており、Ｘ線造影性繊維Ａ−１の撚りにもとづき図３に示すような螺旋状の造影形状を呈した。
【０１０１】
比較例１
Ｘ線造影性繊維Ａ−１を４本引き揃え合糸し、非造影性繊維は用いずに、５０Ｔ／Ｍで撚りを加えてＸ線造影性複合糸を得た。
【０１０２】
比較例２
Ｘ線造影性繊維Ａ−１を８本用いて８打ちにて製紐し、非造影性繊維は用いずに、Ｘ線造影性複合糸を得た。
【０１０３】
比較例３
繊維Ｂ−１を２本引き揃え合糸したものを被覆糸として、カバリング撚糸機を用いて、Ｘ線造影性繊維Ａ−１を２本引き揃え合糸した芯糸の周囲に撚数５００Ｔ／ＭでＳ撚りで旋回させて、Ｘ線造影性複合糸を得た。
【０１０４】
実施例１〜１８及び比較例１〜３で得られたＸ線造影性複合糸の特性値及び評価結果を表３に示す。
【０１０５】
【表３】
2008110195.tif 000005
【０１０６】
表３から明らかなように、実施例１〜１８で得られたＸ線造影性複合糸は、造影性に優れ、複合糸の糸長方向に沿って曲折部を有した特異な造影形状を呈し、強度も高いものであった。
【０１０７】
一方、比較例１〜２の繊維は、非造影性繊維が複合されない状態で撚りを掛けただけのもの又は組紐状としただけのものであったため、曲折部を有した特異な造影形状を呈するものではなかった。比較例３のＸ線造影性複合糸は、Ｘ線造影性繊維を芯糸として非造影性繊維でカバリングしたものであったため、造影形状が糸長方向に沿って直線状のものとなり、曲折部を有するものとならなかった。
【０１０８】
実施例１９
溶剤紡糸セルロース繊維（単糸繊度１．７ｄｔｅＸ、繊維長３８ｍｍ、レンチング社製、登録商標「リヨセル」）をランダムカードにて開繊し、約１５ｇ／ｍ２の繊維ウエブを得た。実施例１のＸ線造影性複合糸をこの繊維ウエブの上に１００ｍｍ間隔で直線状に配列するように流れ方向（縦方向）に配置させ、その上に上記で得たのと同様の約１５ｇ／ｍ２の繊維ウエブを堆積して、積層物を得た。
【０１０９】
得られた積層物を１００メッシュのメッシュ状支持体上に載置し、ノズル孔径０．１ｍｍの噴射孔が孔間隔０．６ｍｍで横方向に一列に配置された噴射装置を用い、噴射圧力６．９ＭＰａで２回水噴射処理し、次に反転させて反対面より噴射圧力９．８ＭＰａで２回水噴射処理し、さらに反転して２５メッシュのメッシュ状支持体に載置して、噴射圧力９．８ＭＰａで２回水噴射処理した。
【０１１０】
これにより得られた繊維シートを、１３０℃の非接触乾熱処理装置に３０秒間で通過させて熱セット処理すると同時に、Ｘ線造影性複合糸の繊維Ｂ−３の低融点熱可塑性樹脂を溶融、接着させて、不織布を得た。
【０１１１】
実施例２０
Ｘ線造影性複合糸として、実施例５のＸ線造影性複合糸を用いた。それ以外は実施例１９と同様にして、不織布を得た。
【０１１２】
実施例２１
Ｘ線造影性複合糸として、実施例５において非接触加熱処理を行う前のＸ線造影性複合糸を用いた。それ以外は実施例１９と同様にして、不織布を得た。
【０１１３】
実施例２２
Ｘ線造影性複合糸として、実施例１４のＸ線造影性複合糸を用いた。それ以外は実施例１９と同様にして、不織布を得た。
【０１１４】
比較例４
Ｘ線造影性複合糸として、比較例１のＸ線造影性複合糸を用いた。それ以外は実施例１９と同様にして、不織布を得た。
【０１１５】
比較例５
Ｘ線造影性複合糸として、比較例３のＸ線造影性複合糸を用いた。それ以外は実施例１９と同様にして、不織布を得た。
【０１１６】
実施例１９〜２２、比較例４〜５で得られた不織布の評価結果を表４に示す。
【０１１７】
【表４】
2008110195.tif 000006
【０１１８】
表４から明らかなように、実施例１９〜２２の不織布は、Ｘ線造影性複合糸が造影性に優れ、曲折部を有した特異な造影形状を呈するものであった。
【０１１９】
一方、比較例４の不織布は、比較例１のＸ線造影性繊維（非造影性繊維を有していないもの）を用いたため、曲折部を有した特異な造影形状を呈するものではなかった。比較例５の不織布は、比較例３のＸ線造影性複合糸を用いたため、造影形状が糸長方向に沿って直線状のものとなり、曲折部を有するものとならなかった。
【図面の簡単な説明】
【０１２０】
【図１】本発明の実施の形態のＸ線造影性複合糸（組紐形態）及びその造影形状の模式図である。
【図２】本発明の他の実施の形態のＸ線造影性複合糸（撚糸形態）及びその造影形状の模式図である。
【図３】本発明のさらに他の実施の形態のＸ線造影性複合糸（カバリング形態）及びその造影形状の模式図である。
【図４】本発明のＸ線造影性複合糸を構成するＸ線造影性繊維の製造装置の概略構成を示す図である。
【図１】
2008110195.tif 000007
【図２】
2008110195.tif 000008
【図３】
2008110195.tif 000009
【図４】
2008110195.tif 000010